(57)【特許請求の範囲】
【請求項１】
高圧タンクであって、
前記高圧タンクの内殻となるライナーであって、円筒形状の円筒部と、前記円筒部の両端からそれぞれ延伸した曲面形状のドーム部と、を含むライナーと、
前記ライナーの外表面に繊維を巻回することによって形成されている補強層と、
を備え、
前記ドーム部は、等張力曲面とは異なる所定の曲面であって、前記ドーム部に前記繊維がヘリカル巻きで巻回される過程において等張力曲面が形成されるような所定の曲面を有する、高圧タンク。
【請求項２】
請求項１に記載の高圧タンクであって、
前記所定の曲面は、前記補強層が形成された状態において、前記ドーム部に対応する前記補強層の厚さ方向の略中央の部分に等張力曲面が形成される形状である、高圧タンク。
【請求項３】
請求項１または請求項２に記載の高圧タンクであって、
前記所定の曲面は、等張力曲面からのずれの大きさが、前記ライナーの前記円筒部と前記ドーム部との境界近傍から、前記円筒部の中心軸近傍にかけて徐々に大きくなる形状である、高圧タンク。
【請求項４】
高圧タンクの製造方法であって、
前記高圧タンクの内殻となるライナーであって、円筒形状の円筒部と、前記円筒部の両端から等張力曲面とは異なる所定の曲面を有するようにそれぞれ延伸したドーム部と、を含むライナーを準備する工程と、
前記ライナーの外表面に繊維をヘリカル巻きで巻回することによって補強層を形成する工程であって、前記ドーム部上の前記補強層において等張力曲面が形成されるように前記繊維を巻回する工程と、
を含む、高圧タンクの製造方法。
【請求項５】
高圧タンクの内殻となるライナー形状の設計方法であって、
円筒形状の円筒部の両端からそれぞれ延伸したドーム部の形状を等張力曲面とした仮のライナーの形状を決定する工程と、
前記仮のライナーの外表面において、繊維を巻回することによって形成された仮の補強層の構成を求める工程と、
前記仮の補強層の内部に等張力曲面を設定する工程と、
設定された等張力曲面と、前記仮の補強層の厚さと、に基づいて、最終的なライナーの前記ドーム部が有する所定の曲面の形状を決定する工程と、
を含む、ライナー形状の設計方法。
【請求項６】
請求項５に記載のライナー形状の設計方法であって、
前記設定する工程では、前記仮の補強層の厚さ方向の略中央の部分に等張力曲面を設定する、ライナー形状の設計方法。
【発明の詳細な説明】
【技術分野】
【０００１】
本発明は、高圧タンクに関する。
【背景技術】
【０００２】
従来から、高圧タンクの製造方法として、フィラメントワインディング（Filament Winding）法が知られている。フィラメントワインディング法では、高圧タンクのコアであるライナーに対して、熱硬化性樹脂を含浸させた繊維（以降、単に「繊維」とも呼ぶ。）を巻き付け、この繊維を硬化させることで高圧タンクを製造する。フィラメントワインディング法によれば、ライナーの外表面に高強度の繊維強化樹脂層が形成された高圧タンクを製造することができる。特許文献１には、上述のようにして製造される高圧タンクの強度を向上させるために、ライナーの半球面状のドーム部を等張力曲面とすることが記載されている。
【先行技術文献】
【特許文献】
【０００３】
【特許文献１】国際公開第２０１１／１５４９９４号パンフレット
【特許文献２】特開２０１２−１４９７３９号公報
【特許文献３】特開２０１１−０４７４８６号公報
【発明の概要】
【発明が解決しようとする課題】
【０００４】
フィラメントワインディング法における繊維の巻回方法は、フープ巻きとヘリカル巻きとの２種類に大別される。フープ巻きでは、ライナーの長手軸方向に対して略直角に繊維を巻き付ける。ヘリカル巻きでは、ライナーの長手軸方向に対して所定の角度で繊維を巻き付ける。ライナーに対して繊維をヘリカル巻きする際、ドーム部に設けられている口金の近傍では、繊維の折り返しに伴って繊維が集中する。このため、ドーム部の口金の近傍では、巻回された繊維層の厚さが他の部分と比較して厚くなる。
【０００５】
この点、特許文献１に記載の技術では、ライナーのドーム部の外表面を等張力曲面としている。このため、特許文献１に記載の技術では、ドーム部の口金の近傍における、繊維が巻回された状態の外表面の形状が、繊維の巻回を重ねるにつれて等張力曲面から大きくずれてしまうという課題があった。繊維は、長さ方向への引っ張りに対する強度と比較して、太さ方向への引っ張りに対する強度が弱い。このため、繊維が巻回されることにより形成されている繊維層の強度は、等張力曲面からずれるほど低下する。従って、特許文献１に記載の技術では、実際に製造された高圧タンクの強度が、設計により算出された高圧タンクの強度を下回るという課題があった。また、特許文献２、３においても同様の課題があった。
【０００６】
このため、高圧タンクの強度を向上させることが望まれていた。
【課題を解決するための手段】
【０００７】
本発明は、上述の課題の少なくとも一部を解決するためになされたものであり、以下の形態として実現することが可能である。
【０００８】
（１）本発明の一形態によれば、高圧タンクが提供される。この高圧タンクは；前記高圧タンクの内殻となるライナーであって、円筒形状の円筒部と、前記円筒部の両端からそれぞれ延伸した曲面形状のドーム部と、を含むライナーと；前記ライナーの外表面に繊維を巻回することによって形成されている補強層と、を備え；前記ドーム部は、等張力曲面とは異なる所定の曲面であって、前記ドーム部に前記繊維がヘリカル巻きで巻回される過程において等張力曲面が形成されるような所定の曲面を有する。
この形態の高圧タンクによれば、ライナーのドーム部は、等張力曲面とは異なる所定の曲面であって、ドーム部に繊維がヘリカル巻きで巻回される過程において等張力曲面が形成されるような所定の曲面を有する。このため、補強層に含まれる各繊維層の形状の等張力曲面からのずれ量の総和を、ドーム部を等張力曲面とした場合と比較して低減することができる。この結果、高圧タンクの強度を向上させることができる。
【０００９】
（２）上記形態の高圧タンクにおいて；前記所定の曲面は、前記補強層が形成された状態において、前記ドーム部に対応する前記補強層の厚さ方向の略中央の部分に等張力曲面が形成される形状であってもよい。
この形態の高圧タンクによれば、ドーム部の所定の曲面は、補強層が形成された状態において、ドーム部に対応する補強層の厚さ方向の略中央の部分に等張力曲面が形成される形状である。このため、補強層に含まれる各繊維層の形状の等張力曲面からのずれ量の総和を最小とすることができる。この結果、高圧タンクの強度を大幅に向上させることができる。
【００１０】
（３）上記形態の高圧タンクにおいて；前記所定の曲面は、等張力曲面からのずれの大きさが、前記ライナーの前記円筒部と前記ドーム部との境界近傍から、前記円筒部の中心軸近傍にかけて徐々に大きくなる形状であってもよい。
この形態の高圧タンクによれば、ドーム部の所定の曲面を、フィラメントワインディング法のヘリカル巻きの性質を考慮した形状とすることができる。
【００１１】
（４）本発明の一形態によれば、高圧タンクの内殻となるライナー形状の設計方法が提供される。このライナー形状の設計方法は；円筒形状の円筒部の両端からそれぞれ延伸したドーム部の形状を等張力曲面とした仮のライナーの形状を決定する工程と；前記仮のライナーの外表面において、繊維を巻回することによって形成された仮の補強層の構成を求める工程と；前記仮の補強層の内部に等張力曲面を設定する工程と；設定された等張力曲面と、前記仮の補強層の厚さと、に基づいて、最終的なライナーの前記ドーム部が有する所定の曲面の形状を決定する工程と、を含む。
この形態のライナー形状の設計方法によれば、上記形態の高圧タンクにおけるライナーの形状を簡便に求めることができる。
【００１２】
（５）上記形態のライナー形状の設計方法において；前記設定する工程では、前記仮の補強層の厚さ方向の略中央の部分に等張力曲面を設定してもよい。
この形態のライナー形状の設計方法によれば、上記形態の高圧タンクにおけるライナーの形状を簡便に求めることができる。
【００１３】
本発明は、上記以外の種々の態様で実現できる。例えば、高圧タンク、高圧タンクの製造方法、高圧タンクの製造装置、高圧タンクの製造に利用されるライナー、ライナーの製造方法、ライナーの製造装置、ライナー形状の設計方法、フィラメントワインディング法による繊維の巻回方法、フィラメントワインディング装置、これら装置の制御方法、その制御方法を実現するためのコンピュータプログラム、そのコンピュータプログラムを記憶した一時的でない記憶媒体等の形態で実現することができる。また、本発明の一形態としての高圧タンクは、ライナーのドーム部における、繊維が巻回された状態の外表面の形状を等張力曲面に近づけることを課題としている。しかし、この技術には他にも、高圧タンクの性能（例えば、強度、耐久性）の向上、高圧タンクの製造コストの低減、製造工程数の低減、製造方法の簡略化、製造方法の共通化、省資源化、ライナーの性能の向上、ライナー形状の設計方法の簡略化、ライナーの製造コストの低減、製造工程数の低減、製造方法の簡略化、製造方法の共通化、省資源化等が望まれている。
【図面の簡単な説明】
【００１４】
【図１】本発明の一実施形態としての高圧タンクの構成を説明する図である。
【図２】フィラメントワインディング法における繊維の巻回方法について説明する図である。
【図３】図１のライナードーム部近傍における部分拡大図である。
【図４】ずれの総和について説明する図である。
【図５】ライナー形状の設計方法の手順を表すフローチャートである。
【図６】ライナー形状の設計方法の工程Ｐ１０〜Ｐ３０について説明する図である。
【図７】ライナー形状の設計方法の工程Ｐ４０について説明する図である。
【図８】ライナー形状の設計方法の工程Ｐ５０について説明する図である。
【図９】本実施形態の高圧タンクについての性能評価の結果を示す図である。
【図１０】比較例の高圧タンクについての性能評価の結果を表す図である。
【発明を実施するための形態】
【００１５】
Ａ．実施形態：
Ａ−１．高圧タンクの構成：
図１は、本発明の一実施形態としての高圧タンク１０の構成を説明する図である。図１は、高圧タンク１０の断面の構成を示している。高圧タンク１０は、ライナー４０と、ライナー４０の外表面を覆う補強層５０と、２つの口金１４と、を備える。口金１４は、開口部１４ｏを有する。２つの口金１４のうち、一方は省略してもよい。
【００１６】
ライナー４０は、高圧タンク１０の内殻または内容器とも呼ばれ、内部に流体を貯蔵する空間２５を有する。ライナー４０は、ガスバリア性を有し、空間２５に貯蔵される水素ガス等の気体が外部へ透過することを抑制する。ライナー４０は、ナイロン系樹脂、ポリエチレン系樹脂等の合成樹脂や、ステンレス鋼等の金属を用いて作製される。本実施形態ではライナー４０は、ナイロン系樹脂を用いて一体成形されている。
【００１７】
ライナー４０は、ライナー円筒部４２と、ライナードーム部４４とを含む。ライナー円筒部４２は、ライナー４０のうちの円筒形状の部分であり、図１において二点鎖線で区切られた内側の部分である。ライナー円筒部４２は「円筒部」として機能する。
【００１８】
ライナードーム部４４は、ライナー円筒部４２から延伸した半球面状（換言すれば、ドーム形状または曲面形状）の部分であり、図１において二点鎖線で区切られた外側の部分である。ライナードーム部４４は、ライナー円筒部４２の中心軸ＡＸ（図１、一点鎖線）方向について、ライナー円筒部４２から離れるにしたがって縮径している。ライナードーム部４４が最も縮径した部分は開口し、開口に口金１４が挿入されている。ライナードーム部４４は「ドーム部」として機能する。
【００１９】
補強層５０は、熱硬化性樹脂が含浸された繊維を、ライナー４０の外表面に巻回することによって形成された繊維層である。熱硬化性樹脂としては、例えば、エポキシ樹脂、ポリエステル樹脂、ポリアミド樹脂等を採用することができる。本実施形態では、エポキシ樹脂が採用されている。繊維としては、例えば、金属繊維、ガラス繊維、カーボン繊維、アルミナ繊維等の無機繊維、アラミド繊維等の合成有機繊維、または、綿等の天然有機繊維等を採用することができる。これらの繊維は単独で採用してもよく、２種類以上を組み合わせて採用してもよい。本実施形態では、カーボン繊維が採用されている。なお、本実施形態の「繊維」との称呼には、１本からなる繊維と、複数本の繊維からなるいわゆる繊維束と、の両方を含む。
【００２０】
図２は、フィラメントワインディング法における繊維の巻回方法について説明する図である。図１に示した補強層５０は、フィラメントワインディング法により形成されている。フィラメントワインディング法では、フープ巻きとヘリカル巻きとによってライナー４０に繊維を巻回して、補強層５０を形成する。その後、補強層５０が形成されたライナー４０を加熱することで、繊維に含浸されている熱硬化性樹脂を硬化させる。
【００２１】
図２（Ａ）は、フープ巻きについて説明する図である。図２（Ａ）では、ライナー４０に繊維５１がフープ巻きされている途中の様子を示している。フープ巻きでは、繊維５１がライナー円筒部４２の中心軸ＡＸに対して略垂直となるように、繊維５１を巻き付けながら、巻き付け位置（換言すれば、ガイド１５の位置）を中心軸ＡＸ方向に移動させる。換言すれば、フープ巻きとは、中心軸ＡＸと繊維５１の巻き付け方向とがなす角度が略垂直となるように、繊維５１を巻回する方法である。ここで「略垂直」とは、９０°と、繊維５１同士が重ならないように繊維の巻き付け位置をずらすことによって生じ得る９０°前後の角度と、の両方を含む。
【００２２】
図２（Ｂ）は、ヘリカル巻きについて説明する図である。図２（Ｂ）では、ライナー４０に繊維５１がヘリカル巻きされている途中の様子を示している。ヘリカル巻きでは、繊維５１がライナー円筒部４２の中心軸ＡＸに対して所定の角度となるように、繊維５１を巻き付けながら、巻き付け位置をライナー４０の周囲において移動させる。換言すれば、ヘリカル巻きとは、中心軸ＡＸと繊維５１の巻き付け方向とがなす角度αが所定の角度となるように、繊維５１を巻回する方法である。所定の角度とは、任意に定めることができる。例えば、所定の角度を小さくすれば、図２（Ｂ）のように、繊維５１が中心軸ＡＸを一周する前に、ライナードーム部４４における繊維５１の巻き付け方向の折り返しが生じる巻回方法（いわゆる低角度ヘリカル巻き）を実現できる。一方、所定の角度を大きくすれば、ライナードーム部４４における繊維５１の巻き付け方向の折り返しが生じるまでに、ライナー円筒部４２において繊維５１が中心軸ＡＸを少なくとも一周する巻回方法（いわゆる高角度ヘリカル巻き）を実現できる。
【００２３】
このように、ライナー４０に対して繊維５１がフープ巻きおよびヘリカル巻きされることによって、ライナー４０の外表面には、複数にわたる繊維５１の層が形成される。以降、１つの繊維５１の層を「単繊維層」または「繊維層」とも呼ぶ。補強層５０は、これら複数の単繊維層により形成されている。
【００２４】
図３は、図１のライナードーム部４４近傍における部分拡大図である。本実施形態のライナー４０は、ライナードーム部４４の外表面の形状が、等張力曲面とは異なる所定の曲面形状である。ここで、本実施形態における「所定の曲面」とは、繊維５１がヘリカル巻きされて複数の単繊維層からなる補強層５０が形成された状態において、補強層５０の厚さ方向の略中央の部分に、等張力曲面Ｓ０（図３、破線）が形成される形状である。換言すれば、所定の曲面とは、ライナードーム部４４に繊維５１がヘリカル巻きで巻回されていく過程において、等張力曲面Ｓ０（図３、破線）が形成される形状である。なお、等張力曲面Ｓ０は、１つの単繊維層により形成されていてもよく、複数の単繊維層により形成されていてもよい。この場合、複数の単繊維層は、隣接していてもよいし重なり合っていてもよい。
【００２５】
本実施形態において、ある部位における「補強層５０の厚さ」とは、ライナードーム部４４の外表面のある部位から、ライナードーム部４４の厚さ方向に垂線を引いた場合の、垂線上の補強層５０の厚さを意味する。このため、補強層５０の厚さは、ライナードーム部４４の外表面における各部位によって相違する。また、本実施形態において、「略中央」とは、補強層５０の厚さ方向の中央から±１０％の範囲内が好ましく、±３％の範囲内がより好ましい。
【００２６】
ここで、繊維５１は、長さ方向への引っ張りに対する強度と比較して、太さ方向への引っ張りに対する強度が弱い。従って、単繊維層の各層における繊維５１の強度を十分に得つつ、また、各層における繊維５１のずれを抑制するためには、単繊維層の各層がそれぞれ等張力曲面を形成していることが好ましい。しかし、ヘリカル巻きの性質上、ライナードーム部４４の口金１４の近傍では、繊維５１の折り返しに伴う繊維５１の集中が生じる。このため、図３に示すように、ライナードーム部４４の口金１４の近傍では、他の部分（例えば、ライナードーム部４４とライナー円筒部４２との境界部分）と比較して、単繊維層の数が多くなり、補強層５０が厚くなる。従って、口金１４の近傍からライナー円筒部４２の近傍にかけてのライナードーム部４４の全ての部分において、単繊維層の各層にそれぞれ等張力曲面を形成させることは、ヘリカル巻きの性質上困難である。
【００２７】
図４は、ずれの総和について説明する図である。図４（Ａ）は、本実施形態の高圧タンク１０について、補強層５０に含まれる５つの単繊維層を示す。図３で説明した通り、高圧タンク１０では、補強層５０の厚さ方向の略中央の部分に等張力曲面Ｓ０が形成される。例えば、図４（Ａ）の単繊維層ＳＦ３が補強層５０の厚さ方向の略中央に位置する単繊維層である場合、単繊維層ＳＦ３において等張力曲面Ｓ０が形成される。等張力曲面から一層遠ざかるに従って生じる、単繊維層の形状の等張力曲面からのずれ量を「１」とする。このとき、図４（Ａ）において括弧書きの数字で表すように、単繊維層ＳＦ３のずれ量は０、単繊維層ＳＦ２、ＳＦ４のずれ量は１、単繊維層ＳＦ１、ＳＦ５のずれ量は２となる。この結果、図４（Ａ）に示す本実施形態の場合、５つの単繊維層を積層して補強層５０を構成した時のずれ量の総和は「２＋１＋０＋１＋２＝６」となる。
【００２８】
図４（Ｂ）は、比較例の高圧タンクについて、補強層５０ｘに含まれる５つの単繊維層を示す。比較例の高圧タンクでは、ライナードーム部の外表面を等張力曲面としている。このとき、図４（Ｂ）において括弧書きの数字で表すように、単繊維層ＳＦ１のずれ量は１、単繊維層ＳＦ２のずれ量は２、単繊維層ＳＦ３のずれ量は３、単繊維層ＳＦ４のずれ量は４、単繊維層ＳＦ５のずれ量は５となる。この結果、図４（Ｂ）に示す比較例の場合、５つの単繊維層を積層して補強層５０ｘを構成した時のずれ量の総和は「１＋２＋３＋４＋５＝１５」となる。
【００２９】
このように、補強層５０の厚さ方向の略中央の部分に等張力曲面Ｓ０を形成することとすれば（図３、図４（Ａ））、ライナードーム部４４の外表面に等張力曲面を形成する場合（図４（Ｂ））と比較して、単繊維層の形状の等張力曲面からのずれ量の総和を大幅に減らすことができる。この結果、本実施形態の高圧タンク１０は、比較例の高圧タンクと比較して、補強層５０に含まれる各単繊維層における繊維５１の強度を十分に得ることができ、高圧タンク１０の強度を大幅に向上させることができる。
【００３０】
Ａ−２．ライナー形状の設計方法：
図５は、ライナー形状の設計方法の手順を表すフローチャートである。本実施形態の高圧タンク１０に使用されるライナー４０（図３）の形状は、図５に示す手順に従って設計されている。
【００３１】
図６は、ライナー形状の設計方法の工程Ｐ１０〜Ｐ３０について説明する図である。図６および以降の図では、最終的なライナー４０の形状を得るために使用される仮のライナーについて、符号の「ａ」を付して図示する。すなわち、例えばライナー４０とライナー４０ａとは対応する一方で異なる形状であり、ライナードーム部４４とライナードーム部４４ａとは対応する一方で異なる形状である。以降、仮のライナー４０ａを「第１のライナー４０ａ」とも呼び、最終的なライナー４０を「第２のライナー４０」とも呼ぶ。
【００３２】
図５の工程Ｐ１０において、ライナーの半径Ｒ（図６）を決定する。半径Ｒは、第１のライナー４０ａと、第２のライナー４０との間で共通である。半径Ｒは、例えば、高圧タンク１０に求められる容量に応じて決定することができる。
【００３３】
図５の工程Ｐ２０において、第１の等張力曲面に基づいて、第１のライナー４０ａの形状を決定する。具体的には、図６において破線で示すように、第１のライナー４０ａのライナードーム部４４ａの外表面の形状を、等張力曲面Ｓ１とする。等張力曲面Ｓ１を「第１の等張力曲面Ｓ１」とも呼ぶ。
【００３４】
図５の工程Ｐ３０において、第１のライナー４０ａにおける補強層５０ａ（図６）の構成を求める。具体的には、高圧タンク１０に要求される強度に応じて、巻回すべき繊維５１の量を求める。次に、求めた量の繊維５１を、第１のライナー４０ａにフープ巻きおよびヘリカル巻きした場合の、補強層５０ａの構成を求める。補強層５０ａは「仮の補強層」として機能する。
【００３５】
図７は、ライナー形状の設計方法の工程Ｐ４０について説明する図である。図５の工程Ｐ４０において、半径Ｒに補強層５０ａの厚さの１／２を加えて、第２の等張力曲面を求める。具体的には、図７に示すように、第１のライナー４０ａのライナードーム部４４ａとライナー円筒部４２との境界部分について、半径Ｒに補強層５０ａの厚さＳＴの１／２（すなわち、ＳＴ／２）を加えた基準点を求める。次に、求めた基準点を起点とした等張力曲面Ｓ２（図７、破線）を求める。等張力曲面Ｓ２を「第２の等張力曲面Ｓ２」とも呼ぶ。
【００３６】
図８は、ライナー形状の設計方法の工程Ｐ５０について説明する図である。図５の工程Ｐ５０において、第２の等張力曲面Ｓ２から各部位における補強層５０ａの厚さの１／２を減じて、第２のライナー４０の形状を決定する。具体的には、以下の手順ａ１、ａ２の通りである。
（ａ１）第１のライナー４０ａのうち、ライナードーム部４４ａとライナー円筒部４２との境界から、口金１４の近傍にかけての各部位に対して、工程Ｐ４０で求めた第２の等張力曲面Ｓ２から、各部位の外表面に形成されている補強層５０ａの厚さの１／２を減じた点を求める。
（ａ２）手順ａ１で求めた各点を通るように、第２のライナー４０の外表面の形状（より具体的にはライナードーム部４４の外表面の形状）を決定する。手順ａ２で決定されたライナードーム部４４の外表面の形状は「所定の曲面形状」として機能する。
【００３７】
図８では、第１のライナー４０ａの３つの部位に対して上述の手順ａ１、ａ２を実行した場合を例示している。具体的には、点Ｐ１は、第２の等張力曲面Ｓ２から補強層５０ａの厚さＴ１の１／２を減じた点として算出される。同様に、点Ｐ２は、第２の等張力曲面Ｓ２から補強層５０ａの厚さＴ２の１／２を減じた点として算出され、点Ｐ３は、第２の等張力曲面Ｓ２から補強層５０ａの厚さＴ３の１／２を減じた点として算出される。この結果、図８の例では、第２のライナー４０のライナードーム部４４の所定の曲面形状（図８、一点鎖線）は、求められた点Ｐ１〜Ｐ３を通る形状に決定される。
【００３８】
図８の例から明らかなように、補強層５０ａの厚さは、ライナードーム部４４ａとライナー円筒部４２との境界近傍から、口金１４の近傍へと、手順ａ１、ａ２における処理の対象とする部位が移動するにつれて大きくなる。このため、点Ｐ１〜Ｐ３をそれぞれ求めるために減じられる値の関係は、（Ｔ１／２）＜（Ｔ２／２）＜（Ｔ３／２）となる。
【００３９】
この結果、最終的に得られる第２のライナー４０について、ライナードーム部４４の所定の曲面形状は等張力曲面ではなく、第１のライナー４０ａと比較して、口金１４の近傍がより窪んだ形状となる。換言すれば、ライナードーム部４４の所定の曲面形状は、等張力曲面Ｓ０（図３、破線）および第２の等張力曲面Ｓ２（図７、破線）からのずれの大きさが、ライナー円筒部４２とライナードーム部４４の境界近傍から、ライナー円筒部４２の中心軸ＡＸ近傍（すなわち、口金１４の近傍）にかけて、徐々に大きくなる形状となる。
【００４０】
なお、図８では、図示の便宜上、第１のライナー４０ａの３つの部位に対して上述の手順ａ１、ａ２を実行した場合を示した。しかし、ライナー形状の設計方法（図５）において、手順ａ１、ａ２を実行する部位の数は任意に決定することができ、精度向上の観点からは多ければ多いほどよい。
【００４１】
以上のように、上記実施形態のライナー形状の設計方法によれば、本実施形態の高圧タンク１０（図３）におけるライナー４０の形状を、簡便に求めることができる。
【００４２】
Ａ−３．評価：
図９は、本実施形態の高圧タンク１０についての性能評価の結果を示す図である。図１０は、比較例の高圧タンクについての性能評価の結果を表す図である。性能評価では、以下の２つの高圧タンクについて、ＣＡＥ（Computer Aided Engineering）解析の有限要素法（ＦＥＭ、Finite Element Method）を用いて、補強層５０、５０ａに生じた繊維５１のひずみ量を取得した。
・本実施形態の高圧タンク１０：ライナー形状の設計方法（図５）を用いて得られた第２のライナー４０を採用した高圧タンク。
・比較例の高圧タンク：ライナー形状の設計方法（図５）の第１のライナー４０ａを採用した高圧タンク。
【００４３】
図９および図１０では、繊維５１のひずみ量が小さい部分には淡色のハッチングを付し、繊維５１のひずみ量が大きくなるにつれて徐々に濃色となるハッチングを付した。図示のように、比較例の高圧タンク（図１０）と比較して、本実施形態の高圧タンク１０（図９）では、口金１４の端部に生じていた大きなひずみが低減されていることがわかる。また、本実施形態の高圧タンク１０では、補強層５０の外表面に生じていた広範囲にわたるひずみが低減されていることがわかる。このとき、本実施形態の高圧タンク１０についてのＣＡＥ解析により得られた最大発生ひずみ量は、比較例の高圧タンクに比べて約５％低減した。
【００４４】
以上のように、上記実施形態の高圧タンク１０では、ライナー４０のライナードーム部４４（ドーム部）の外表面の形状（図３）が、等張力曲面とは異なる所定の曲面形状であって、ライナードーム部４４に繊維５１がヘリカル巻きで巻回されていく過程において、等張力曲面Ｓ０（図３、破線）が形成される所定の曲面形状とされている。このため、図４で説明したように、補強層５０に含まれる各単繊維層（各繊維層）の形状の等張力曲面からのずれ量の総和を、ライナードーム部４４を等張力曲面とした場合と比較して低減することができる。この結果、本実施形態の高圧タンク１０によれば、補強層５０に含まれる各単繊維層における繊維５１の強度を得ることができ、高圧タンク１０の強度を向上させることができる。
【００４５】
また、上記実施形態の高圧タンク１０において、所定の曲面形状は、繊維５１が巻回されて複数の単繊維層（繊維層）からなる補強層５０が形成された状態において、補強層５０の厚さ方向の略中央の部分に、等張力曲面Ｓ０（図３、破線）が形成される形状とされている。このため、図４で説明したように、補強層５０に含まれる各単繊維層（各繊維層）の形状の等張力曲面からのずれ量の総和を最小とすることができる。この結果、本実施形態の高圧タンク１０によれば、補強層５０に含まれる各単繊維層における繊維５１の強度を十分に得ることができ、高圧タンク１０の強度を大幅に向上させることができる。
【００４６】
さらに、上記実施形態の高圧タンク１０において、所定の曲面形状は、等張力曲面からのずれの大きさが、ライナー４０のライナー円筒部４２（円筒部）とライナードーム部４４（ドーム部）との境界近傍から、ライナー円筒部４２の中心軸ＡＸ近傍（すなわち、口金１４の近傍）にかけて、徐々に大きくなる形状である（図８）。このため、本実施形態によれば、ライナー４０のライナードーム部４４の所定の曲面形状を、フィラメントワインディング法のヘリカル巻きの性質を考慮した形状とすることができる。
【００４７】
Ｂ．変形例：
なお、この発明は上記の実施形態や実施形態に限られるものではなく、その要旨を逸脱しない範囲において種々の態様で実施することが可能であり、例えば次のような変形も可能である。
【００４８】
・変形例１：
上記実施形態では、高圧タンクの構成の一例を示した。しかし、高圧タンクの構成は種々の変更が可能であり、例えば、構成要素の追加、削除、変換等を実施可能である。
【００４９】
例えば、高圧タンクにおける補強層は、上述したフープ巻きや、ヘリカル巻き（高角度ヘリカル巻き、低角度ヘリカル巻きの両方を含む）以外の方法によって巻回された繊維によって形成されてもよい。
【００５０】
例えば、高圧タンクにおける補強層は、機能の異なる複数種類の補強層（例えば、ＣＦＲＰ層と、ＧＦＲＰ層）から構成されていてもよい。この場合、ライナー形状の設計方法の工程Ｐ４０、Ｐ５０では、複数種類の補強層の厚さの総和に基づく計算を実施してもよいし、ある１種類の補強層（例えば、ＣＦＲＰ層）の厚さに基づく計算を実施してもよい。
【００５１】
・変形例２：
上記実施形態では、ライナー形状の設計方法の一例を示した。しかし、ライナー形状の設計方法は種々の変更が可能であり、例えば、工程の追加、削除、工程において実施される内容の変更等が可能である。
【００５２】
例えば、工程Ｐ２０では、第１のライナーのライナードーム部の外表面の形状を第１の等張力曲面Ｓ１とした。しかし、第１のライナーのライナードーム部の外表面の形状は、等張力曲面とは異なる形状としてもよい。
【００５３】
例えば、工程Ｐ４０では、第２の等張力曲面Ｓ２を求める際の基準点を、ライナーの半径Ｒに仮の補強層の厚さの１／２を加えた点とした。しかし、この基準点は、仮の補強層の内部に設定される限りにおいて、任意に定めることができる。例えば、基準点は、半径Ｒに仮の補強層の厚さの１／ｎ（ｎは任意の正の数）を加えた点とすることができる。このようにしても、ライナードーム部を等張力曲面とした場合と比較して、補強層に含まれる各単繊維層の形状の等張力曲面からのずれ量の総和を低減することができる。
【００５４】
例えば、工程Ｐ５０では、ライナードーム部の所定の曲面形状を求めるために、第２の等張力曲面Ｓ２から、各部位に対応する仮の補強層の厚さの１／２を減じた。しかし、第２の等張力曲面Ｓ２から減じる厚さの値は、任意に定めることができる。例えば、第２の等張力曲面Ｓ２から減じる厚さの値は、各部位に対応する仮の補強層の厚さの１／ｍ（ｍは任意の正の数）とすることができる。なお、上記変形例における「ｎ」と本変形例における「ｍ」とは、同じ数とすることが好ましい。このようにしても、上記実施形態の高圧タンクに使用されるライナーの形状を簡便に決定することができる。
【００５５】
・変形例３：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【００５６】
１０…高圧タンク
１４…口金
１４ｏ…開口部
１５…ガイド
２５…空間
４０…ライナー、第２のライナー
４０ａ…第１のライナー
４２…ライナー円筒部
４４、４４ａ…ライナードーム部
５０、５０ａ、５０ｘ…補強層
５１…繊維
ＡＸ…中心軸
Ｓ０…等張力曲面
Ｓ１…第１の等張力曲面
Ｓ２…第２の等張力曲面
ＳＦ１〜ＳＦ５…単繊維層
【図１】
0006281525.tif 000002
【図２】
0006281525.tif 000003
【図３】
0006281525.tif 000004
【図４】
0006281525.tif 000005
【図５】
0006281525.tif 000006
【図６】
0006281525.tif 000007
【図７】
0006281525.tif 000008
【図８】
0006281525.tif 000009
【図９】
0006281525.tif 000010
【図１０】
0006281525.tif 000011